FR 2608068 A1 19880617 FR 8617711 A 19861216 À sZTnpod sao am sanbTmXie;eo seTjdczd sal suep no:ans za uoTzdacspe,I ap GET.TmsaIasSú el suep:ueuaA-aauT!uezodT inaZOE$ un Suaale 153 'saiqUGfueUZa uo!Zesu@dwoo ap suo!eo sap aUnMeu el 'GT!nDTo!Ued ua 'oaAu Gnbsl 4qo UCToTsodwoo el 'aaaTInoTqaed agqIoBaz aun,p saaod sal suep uauua,p saIqed'e uos saGWo:a suoTsuawTp SauTeao Gp s a anoalcu sal sain@S 'saueqaospe sggT!dojd sap uawueqo un Gui:eMaua ajnue,I ev ce adú: un,p saGod sap ssmaoJ -a suoTsuaITp sap UOTZeUTUA el 'a*,UT-STp asnaaod ajnonjqs aun apassod aetiTIoaz ap adúl enbmetD ÀaTiITs aun -sa aqlZIioaz eT seo lanbnne TuTjuTSI luawanbTiaoaqe E ap JaTJIA %n@d x ' xnaa-ouTieole SZ no uTIeTIe un,nb la lu aouaeTA ap zTulsodoaoa- _augs aun eauLasajdej X 01 SGTaaPJ:anGsap ZelA.aae..-tosurl sal zu@maATDoadsaiZuauasaGdai % %a À ai es za epúqsap :e0a,i s ?Ozx '0E'A '0u/N s na q ainao$ el ed sasiedaa ala_ lnad saqlTiogz sap uoTZTsodwoD eI 'aieaua a-euew,_ra GZ ::nTuT'L.lE, l e aGn-mTSans as %uaAnad mnTI-lúaq ai awcos szuGleATp no aaoq al ua_ $ntd;a snil ea aT ammoo SZUGIaeATAI SZUe-ma19 sap 'G!2 aU '_ aTe.^en un np Jed aoe-dmaX Zsa mnsTTITs al CBo saGLZ-.caz sar s.nh-anb zssne 51 q.euuoo uO 's@IpGea;9q saT suep Puate^%T- A nT-u-. e,! ap asusgd eT ev 97I aGJeoD ap G 7oIP aT uesuadmco suOc7eo sa, usiiTsnc^e aZueleAoo sZu@dau eI ap 'sau-eInDoaTOW suoisuaiTp ap 'xneueO qa SG:TAeO saq 'qUTATa: UnTuTumII, l anb TsuTe 'u=aTe.e+g wn!ToITS al aGuasgadaa I 'saunwwos snld sal:uos Fnb 'atei-iLTsouianIe adú 0i np saq.TIoaz sal sueC 'unwwoo ua augfúxo un, nb zue.Re,u s.uaagS$7p seap;2ea:ag? xnap 'sa.awwos sanal unwwios ua ZauL-, .Zw '70z sajpeeGM,: ap afuIquasse un aed a:Inasuoo:st alIauuo-suaITp!. ajn^s-nizs anal 'sGsTIIeDSTaD saGeoTITSOqZaG sap 4uos sGU-TI0oZ sal as, úeeo ua za uoT'diospe ua suoTDeDTidde sanal anb TsuIe appoodd as aed snuaqo szTnpoad sal sasTlIoazTaia saBIadde a:eMlDTITSa$ adú np saqlTloaz ap asaquús ap gpgoad neaAnou un auaaouoouoTZua^uT aGuasd eq 260806B Du fait de leurs caractéristiques particulières (tamis moléculaires et échangeurs cationiques), les zéolithes sont utilisées aussi bien en adsorption qu'en catalyse. Parmi les utilisations en adsorption on peut citer la purification des gaz, la séparation d'hydrocarbures; en catalyse plusieurs procédés importants utilisent des zéolithes comme catalyseurs: craquage catalytique, hydrocraquage, isomérisation etc. Bien que de nombreuses zéolithes du type aluminosilicate exiszent dans la nature, la recherche de produits ayant des propriétés nouvelles a conduit au cours de ces dernières années à la synthèse d'une grande variété de ces aluminosi!icates à structure zéolithique. Par ailleurs, plusieurs brevets revendiquent la substi- tution partielle voire totale des atomes d'aluminium de la charpente cristalline par des éléments de degré d'oxydation III (bore, gallium, fer. ). Après remplacement des cations de compensation par des prtor.ons à partir de techniques connues dans l'art antérieur, on 2D obtient des solides acides dont la force des sites va varier en fonction de la nature du ou des éléments (bore, gallium, fer...) ayant substitué le silicium au sein de la charpente. Air.si par exemple des zéolithes contenant du silicium et du fer dans leur charpente cristalline ont des propriétés acides différentes de celles des zéolithes de même structure cristalline contenant du..DTD: silicium et de l'aluminium dans leur charpente. A titre d'exemple, on peut citer, dans le cas d'une III substitution de Al par Fe, le brevet allemand DE 2831611, les brevets européens EP 813532, EP 884422 et EP 115031. De manière générale, les zéolithes sont préparées par cristallisation hydrothermale de mélanges réactionnels contenant des sources d'hydroxydes alcalins ou alcalino-terreux, de silice, et d'oxydes ou de sels d'éléments comme l'aluminium pouvant remplacer le silicium dans les tétraèdres. L'adjonction au mélange réactionnel d'un structurant généraiement organique, comme une amine ou un sel d'ammonium quaternaire, est souvent nécessaire pour l'élaboration de ladite zéolithe. Le pH de l'ensemble de la préparation est basique et généralement supérieur à 10. On admet que la concentration en ions OH facilite la cristallisation de la zéolithe en assurant la dissolution des sources de silice, et, éventuellement des oxydes amrphstres comme l'alumine, ainsi que le transfert des espèces solubles ainsi obtenues sur la zéolithe en voie de formation. Cette méthode de synthèse des zéolithes présente de ncmbreux inr. ccznvérients surtout si l'on veut remplacer i'aluminium par du fer. En effet, dans un milieu basique, la plupart des zéclithes synthétisées sont métastables et on risque l'apparition, au ccurs de la préparation, de phases solides plus stables mais non désirées, ainr.si que la précipitation d'hydroxyde ferrique. Cette difficult'é ne fait que s'accroître lorsque les quantités préparées augme.nten:, c'est-à-cire lorsque l'on passe au stade industriel. Par ailieurs, ces zéolithes métastables dans le milieu réac:cr.ne' basique ne sont obtenues que grâce à une forte sursazurationr. en espèces actives dans le milieu, ce qui provoque une nuclé aticn rapide et, par conséquent conduit à des cristaux de zéolithe de petites tailles, les dimensions moyennes de ces cristaux se situant dans le domaine du micromètre. L'élaboration de cristaux de plus grandes tailles est donc difficile. Or, dans certaines applications d'échange d'ions, d'adsorption, ou de catalyse, il serait intéressant de pouvoir travailler avec des cristaux de grandes tailles ce qui, par exemple, permettrait d'éviter le conditionnement. des zéolithes par agglomération avec tous les inconvénier.ts que cela comporte. De nombreuses applications, en particulier dans la catalyse acide, nécessitent des zéolithes sous une forme protonée et comrlètement débarrassées de leurs cations de compensation alcalins ou alcalinoterreux introduits lors de la synthèse. On peut y accéder par des procédés d'échange d'ions répétés et-longs avec des cations NH4 suivis de calcination pour les décomposer en cations H+. Cette étape d'échange d'ions pourrait être éliminée si l'on pouvait remplacer entièrement les cations alcalins ou alcalino-terreux par des cations NH4 lors de la synthèse. Or, ceci n'est pas possible lorsque le pH dépasse sensiblement 10, NH4+ étant dans ces conditions transformé en NH3. Par ailleurs, les synthèses effectuées à des pH o le cation NH4+ est stable sont difficiles et longues à cause de la faible solubilité des sources de silice à ces bas pH. L'invention a donc pour objet une zéolithe cristalline synt::iqcue de type ferrisilicate appelée ferrizéclite appartenant à la famille des pentasils, un nouveau procédé de synthèse de cette zéclithe o' les inconvénients cités précédemment sont évités et les ail lcaticns de ce nouveau type de solide. Plus precisemément la nouvelle zéolithe est caractérisée par: a, la formule chimique approchée suivante: description, et 268o068 c) une teneur en fluor comprise entre environ 0,01 et 1,6 % en poids. La zéolithe selon l'invention peut généralement présenter au moins une dimension des cristaux comprise entre 0,1 et 200 micromètres (1 Mm = 10-6 m) et de préférence comprise entre 0,5 et 120 micromètres. La ferrizéosilite de la présente invention peut généralement posséder un rapport molaire Si02/Fe203 compris entre environ 40 et 1000 et de préférence entre 50 et 750. La présence après calcination (conditions précisées ci-après) de fluor dans la ferrizéosilite, de préférence entre 0,02 et 1, %c poids entraîne des modifications de ses propriétés acides. Ce fluor peut si nécessaire, être éliminé par traitement dans une solution de N;H40H en autoclave entre 130 et 180 C. sans le cas c- des cations métalliques, par exemple alca-lins ou alcalinoterreux seraient introduits lors de la synthèse, ces ions peuvent être aisément éliminés par des opérations d'éo.an=es icniques classiques pour obtenir une ferrizéosilite acide. L'invention concerne également les catalyseurs comprenant la nouvelle ferrizéosilite décrite ci-dessus. La ferrizéosilite peut être en effet utilisée seule ou associée à un catalyseur. Dans ce cas le catalyseur renferme environ au moins 0,1 % et de préférence au moins 20 % de ferrizéosilite selon l'invention, le complément à 100 % étant constitué par une autre zéolithe ou par une matrice comprenant les composés choisis dans le groupe fcrmé par l'alumine, la silice, la magnésie, la zircone, l'oxyde de titane, l'oxyde de bore, une argile et tout autre comnbinaison d'au moins deux des composés précités. Eventuellement le catalyseur peut comprendre au moins une fonction hydrogénante ou déshydrogénante apportée par au moins un métal choisi de préférence parmi les groupes IB et VIII ou apportée par un sulfure de métal choisi parmi les groupes VIB et VIII. L'invention concerne aussi le procédé de préparation de ferrizéosilites du type ferrisilicate de la famille des pentasils, qui consiste en ce que: a) On forme un mélange réactionnel en solution ayant un pH inférieur a environ 10 et comprenant de l'eau, au moins une source de silice, au moins une source de sel ferrique, au moins une source d'agent mobilisateur contenant des ions fluorure, (F-) et au moins une source d'agent structurant pouvant fournir des cations organiques, par exemple les cations tétrapropylammonium (TPA+), têtrapropyiphospho-niun (TPP+) et tripropylammonium (TriPA +), ledit mélange ayant une composition en termes de rapports molaires: Si02/Fe203 5-2000 -2 F-/SiD. 0,04-4 Cations organiques/SiO2 0,04-2 H0/Sic_ 6-500 b) On maintient ledit mélange à une température de chauffage au plus égale à 250 C jusqu'à ce qu'on obtienne un composé cristallin, et c) On calcine ledit composé à une température supérieure à 400 C, par exemple entre 450 et 900 C. Les sources d'agent structurant pouvant fournir des cations organiques sont de préférence des cations tétrahydrocarbylammonium trihydrocarbylammonium, tétrahydrocarbyl.phosphonium, hydrocarbyl étant avantageusement alkyle et de manière préférée propyle. D'autres agents structurants ou chélatants peuvent être utilisés comme reconnu dans l'art antérieur, notamment des composés ayant des fonctions amine, cétone, alcool, acide, par exemple des amino-alcools, des aminoacides, des polyalcools ou des amines tertiaires. iel suep a!TnpoJ%. uT;nad uo ucileuT!oio ap adeg,l sdV e 3p ssGod sal suep zuasad zuean. ofnaljszue,I 3scdcp u uo5ej ap 'laqaut ze un no Jie,l ap alduaxa aed auucz oGs ze ap aaaidsocum% snos 0o069 la OEg UOITAua aGua asTU-,SoD sZnz ia; aun e agq:iTogz ap xnmosTio sal zuawasnafeluvae @u7zcez uo 0S sagioJLuoo zusussnseunAe aga zuGAnad uoT IsllicqsTio ap uoI.ouga ul ap anb-TguTz eI anb Tsupe xr.nes-co sap aI!e:T iel 'afoloqdiow lel anb a%,os a@IIS ap 'EO'O za EO'O uolTua azua aaag$jpd aaaTuew ap a I'0 za I0'0 aOua; ua egug sTudwoo EOTS/iesT!io legipuod Jioddeg un suep uct2.uxu,1 uo-as aeuao$ aeqTIOgz eI ap eu;sTJo ap @wJas un suIou ne rnc/za 1 '0a Z'O ea-- ua aouazag*?ad ap qe v za l'O UOiTAUa GrUa UazlWg sfo ECITS/aGlIeuGUgIdWooleSeTUJoW Jcddeaun suep TJ7eus foD Ias un su-pow nu iauuoTiZUeg afutigw Z7pne uGn c;no ns u3 c:-9i 1-80'0 Eois/@nbiueo =c7e- S'l-l 0 307S,'_i 0001-01 EGZaz-g : sueATns (saTeTcU s-oddeuua sgui-dxa) s u9u7 sl Si suep sIJdUIoo -aa mueAndd LauuoTDeJ 5U GueigU np s2uen2.jsuCD sap saJTelow sqJoddea s@l 'uoT iedged ap pggad apos un uclgS *8 a a-uzu gagqs;ad aagIueW ap:a 01:a S'Z aGua sTaduoo Hd un e -ucu7oeg:0T aeuegEw al axadgad Znad uo asnaf ueA J a TIU-eJ aSJ aalllzsip n.ai e 9^et aoinsua -sa Tnb;La uoaTseilT; aed saiaw-xnea sep aaedgs uo,i anb q sTBIIDaT apTIos unp uo0Tua4qo,i q,nbsnC 'ucTDZegJ ap aniegdu;a ul uolas saanaq 00o11 e S'0 ap aaTIeA Znad Tnb aganp aun;uepuad DoO61 I-. DoOL eaaua ouaegugajd ap a DoOIZ Do0009 UOT^AUa aaU:ua (ltid) augIúuaLgoaonla9eRIoTgoT d ap:Luawaxne-TagZu ngAT aJAeIo;r. un suep aeuewg e a a ja3netouawasna;erumA^;nad uo L ferrizéosilite selon l'invention, par des méthodes d'échange d'ions bien connues dans l'art antérieur, au moins un élément du tableau périodique, dont les cations peuvent être préparés en milieu aqueux et choisis dans la famille constituée par les groupes IIA, IIIA, IVA, IB, IIB, IIB, IVB et VIII de la classification périodique des éléments. On citera à titre d'exemple les cations alcalins, alcal no-terreux, les cations de terres-rares, Fe, Fe, Co Co- i, CuI, Zn, AgI, PtII etc. Le nouveau procédé s'applique à la préparation de nouvelles zéolithes de la famille des pentasils et s'apparentant aux zéolithes du type rF, tout en se distinguant de ces dernières par des particulari.ts des diagrammes de diffraction des rayons X et des compositicr.s cimziques. La demanderesse a en effet découvert que les différents inconvénients liés aux méthodes de préparation de zéolithes du type ferrisilicate en milieu basique disparaissent quand on effectue les synthèses dans des milieux aqueux avec un pH généralement inférieur à 10 et contenant des ions fluorure. Ainsi, les cations dérivés des métaux alcalins ou alcalinoterreux peuvent être remplacés par des cations NH4 avec tous les avantages découlant de l'utilisation de ces derniers cations. La solubilisation des sources de silice et de fer est assurée par les ions fluorure qui constituent l'agent mobilisateur, et qui remplacent ainsi les ions hydroxyles des milieux basiques. Dans ces conditions on peut obtenir des cristaux de zéolithes du type ferrisilicate ayant des rapports molaires SiO2/Fe203 généralement compris entre environ 40 et 1000. Lesdits cristaux ont des dimensions qui peuvent être contrôlées à partir des différents paramètres de synthèse (concentration des réactifs, agitation, température, durée), les dimensions desdits cristaux pouvant varier. entre 0,05 micromètres et 500 micromètres. Les tailtes des cristaux données ci-dessus, ont été mesurées à l'aide d'un microscope électronique à haute résolution. Le catalyseur, destiné à être observé par microscopie électronique à transmission est broyé dans un mortier en agate, puis mis en suspension dans de l'éthanol par ultrasons. Une goutte de cette suspension est ensuite déposée sur une grille de cuivre recouverte d'un mince film de carbone à trou. Après un bref séchage, l'échantillon est observé par la technique dite du champ clair. On peut travailler avantageusement en milieu agité, ce qui permet de diminuer considérablement le temps de réaction. Le pH du milieu réactionnel, inférieur à 10, peut être obtenu soit directement à partir de l'un ou plusieurs des réactifs mis en oeuvre, soit par l'ajout d'un acide, d'une base, d'un sel acide, d'un sel basique ou d'un mélange tampon complémentaire. De nombreu-ses sources de silice peuvent être utilisées. On peut citer les silices sous forme d'hydrogels, d'aérogels, de suspensions cc- lcldales ainsi que les silices résultant de la precipitation de solutions de silicates solubles ou de l'hydrolyse d'esters siiciques comme l'ester tétraéthylique de l'acide orthosiicique SicOS2H5)4 ou de complexes comme le fluosilicate de sodium saSiFe ou d'ammonium (NH)2 SiF6. c 4 26' Parmi les sels ferriques utilisés, on choisira de préfèrence le chlorure ferrique hydraté ou non, FeC13 6H20 ou FeCl1, 3 2 le nitrate ferrique nonahydraté Fe(N03)3 9H20, le sulfate ferrique penta.hyrate ainrsi que le perchlorate ferrique. Par ailleurs, au lieu de partir de sources séparées de silice et d'un sel ferrique on peut également prendre des sources ou les deux éléments sont combinés comme par exemple un gel ferrisilicaté fraîchement précipité. Les anions fluorure F peuvent généralement être introduits sous forme de sels desdits agents structurants ou d'ammonium, ou de métaux alcalins comme par exemple NaF, NH4F, NH4HF2, TriPA-F, TPA-F, TPP-F, ou sous forme de composés hydrolysables pouvant libérer des anions flucrure dans l'eau comme le fluorure de silicium SiF4 ou le fluorosilicate d'ammonium (NH4)2 SiF6 ou de sodium Na2 SiF6. Les cations TPA+, TPP ou TriPA+, qui sont les agents structurants, sont ajoutés de préférence sous forme de leurs sels, par exemple les bromures, les fluorures, etc, mais on peut ajouter aussi les amines correspondantes (tripropylamine par exemple), que l'on salifie ensuite par de l'acide, fluorhydrique par exemple. Les acides ou sels acides, les bases ou sels basiques ajoutés éventuellement en complément pour amener le pH du milieu à la valeur désirée peuvent être choisis parmi les acides courants comme par exemple HF, HCi, HN03, H2S04, CH3COOH ou les sels acides comme par exe.pl'e NH4HF2, KHF2, NaHS04, KHS04, les bases courantes comme par exemple NaHCO3, Na2C03, CH3COONa, Na2S, NaHS ou les mélanges tampons comme par exemple (CH3COOH, CH3COONa) ou (NH40H, NH -1). 3 3 La morphizg ie, la taille et la cinétique de formation des cristaux de zeclithe obtenus selon le procédé de l'invention peuvent être modifiées par l'introduction dans le milieu réactionnel d'au moins un sel compmeentaire choisi dans le groupe des chlorures de métaux alcalins, de sulfates de métaux alcalins et du chlorure d'amnonium. On utilise avantageusement le chlorure de sodium, de potassium et/ou d'ammonium ainsi cue le sulfate de sodium. la morphc!ogie, la taille et la cinétique de formation des cristaux de zeclithe obtenus selon le procédé de l'invention peuvent également être modifiées par l'introduction dans le milieu réactionnel de germes constitués par des cristaux (broyés ou non) apparentés à la famille de zéolithes faisant l'objet de la présente demande. L'évolution de la composition au sein des cristaux de ferrizéosilites peut être-avantageuseemnt modulée, d'une part selon les sources de silice et du sel ferrique utilisées et d'autre part selon les rapports silice/fer engagées. Pour des rapports SiO 2/Fe203 80, lorsque l'on part de sources de silice et de sel ferrique séparées, les cristaux obtenus présentent une hétérogénéité intracristalline avec un coeur particulièrement riche en fer (rapport Si/Fe faible) et une enveloppe riche en silicium (rapport Si/Fe élevé). L'élaboration d'un gel ferrisilicaté permet par contre d'obtenir des cristaux de ferrizéosilites dont la composition est parfaitement homogène dans l'ensemble de cristaux. Pour certaines applications il peut s'avérer intéressant de préparer des ferrizéosilites selon l'invention ayant un coeur riche en fer donc ur.e surface externe constituée presque entièrement de silice. Dans ces conditions la surface externe des cristaux ne contient pas de sites actifs (atones de fer) ce qui conduit à une amélioration de la sé'ectivité de forme des catalyseurs puisque les réactions ne peuvent se produire que dans le réseau microporeux. L' dent.fication des ferrizéolites obtenues selon le procédé se fait de manière commode à partir de leur diagramme de diffraction des rayons X. Ce diagramme de diffraction peut être obtenu à l'aide d'un diffractomt-. re en utilisant la méthode classique des poudres avec le rayor..neen..t K du cuivre. Un étalon interne permet de déterminer précisément les valeurs des angles 2' associées aux pics de diffraction. Les différentes distances interréticulaires d hkl' caractéristiques de l'échantillon, sont calculées à partir de la relation de BRAGS. L'estimation de l'erreur de mesure. (dhk) sur hkl1 dhkI se calcule, en fonction de l'erreur absolue 4i (29) affectée à la mesure de 2e, par la relation de BRAGG. En présence d'un étalon interne, cette erreur est minimisée et prise couramment égale à t 0,05 . L'intensité relative I/Io affectée à chaque valeur de dhkl est dhkl estimée à partir de la hauteur du pic de diffraction correspondant. On utilise souvent une échelle de symboles pour caractériser cette intensité: FF = très forte, F = forte, mF = moyenne à forte, m. = moyenne, mf = mcyer.nne à faible, f = faible, ff = très faible. Le tableau ci-après, représente le diagramme de diffraction des rayons X caractéristique des zéolithes du type ferrisilicate obtenues selon l'invention et calcinées à 550 C. Dans la colonne des dhkl on a représenté les valeurs extrêmes que peuvent prendre les différentes équi- distances réticulaires dhkl. La colonne "o" correspond à une ferrizéolite cristallisant dans le système orthcrhombique (Si/Fe faible), la colonne "m" correspond à une ferrizéolite cristallisant dans le système monoclinique (Si/Fe élevé). Les variations observées sont essentiellement liées à la nature des cations de compensation et au rapport Si/Fe de la zéolithe. Chacune de ces valeurs doit être affectée de l'erreur de mesure kdh!) comorise entre 0.07 et + 0,002 selon la valeur hkl de 2E. L'in.ver.-or, concerne également l'utilisation d'une zéolithe selon l'invention seule ou associée à une matrice aussi bien en adsorption qu'enr. catalyse. Enr. ef-e les ferrizéolites préparées selon l'invention sont des adsorbants sélectifs; leurs propriétés adsorbantes sont très voisinr.es de celles des zéclithes du type aluminosilicate. Par ailleurs, les ferrizéolites peuvent être utilisées comme catalyseurs ou supports de catalyseurs, purs ou en mélange, pour des transformations très spécifiques de composés organiques variés. On peut citer à titre d'exemple, l'alkylation, la dismutation et la transalkylation des aromatiques, l'oligomérisation des oléfines, la conversion des alcools comme le méthanol en hydrocarbures, la conversion du propène en hydrocarbures à forte teneur en aromatiques, l'amélioration de la tenue au froid des gas oils et le craquage catalytique. Le craquage catalytique apparaît comme une des applications importantes des ferrizéosilites selon l'invention. Pour cette application on préfère utiliser les ferrizéosilites en mélange avec un catalyseur zéolithique de craquage, à raison de 0,1 à 10 %0 en poids, de préférence 0,5 à 5 %0 en poids, de ferrizéosiiite dans le Ci ôAt;I e t: t cu Ucf; ap u a..s.,| jeJ;sn-T- e sGuI:Ts9p ZuOs ZUGAutns nb SGTdIaXG sa- ÀmGSA.,úereo ne 9T z79UoI analiITaw aun eaansse,p aouanbGsuoo inod ueú e Tso 'een ap suoTzoeua sal januTWT ap fu@pep 2a 'G:o0 ap UcTeu1JOj Gpue>Z do.ziaunISTAa,p %susd 'úHM ap sagwscdd uot!dosgpc xd souapTAG ua GsTw 'ssITIOgZITJsasso ap agagpoW OlTpi^,qCI 0úsau acpxo Gxxo$ sncs sazex ssaaJ% Gp sprod ua % o? Ig SO'O ap %usUa.uoo (ssIU sJJa ap suoZeoe sap oaAe aT!%;d u suTonm n agueuiqog) ÀeU ausoj el '(cg za S'ú a;ua sTUdwoo IV/TS leqolf sTeIow aoddea) aguT!nlesGp À auo; eI '(ASn) S * aqestJin avTp agsTITqes awjao el alduaxe jed ' aqITIogz aun %uaTuuoo afenbejo ap anasXieoa al aouaagjgad aG 'JnsiJue %JBi suep sanuuoo Jegp sailso Twmd aTsTorp soTaIew aun za anbTqoiicgaz in9s súLeo @ aed anTisuoo Zue%9 % 001 C %uagIdoo le el eg 890809Z nbTuTImoouom 9TIoztaa -,m, a nb!iqmoaou;ao z ToaTa@Z,,o,, G" t j [ 67'I 67'ú i I I i| JATTg 9g ú I l|]'|Z9'ú - 5 I I I | A'9' | 9'ú CE I w L86'1- Z66'1 | IL' - ZLú'S j.w e.u| I - OIIO'Z A L'g iL |j Oi - ZOZ' Z 9L' | J | 7Zú' - SZE' Z2 c' I jJ$i g' - igg'?JiIS ' - ES, I G i J | 1'Z I6'Z |1' - 9 '7 J út7' - 91t7'Z|; | 0 T' - T0 7 V $JJ Itt7'?- I7' i $$ 8 0'i - 60'V | j /T I g t7' ZSt7Z|! 9Z, 7 Z $F Jw 787'Z - 'Z 9ú'- '7ú |T | ú1S'Z- OIS' Z 0 i| ' - 97 7 | J | 68S' Z ||' 7 - d9 7 J Gog'? -0 8 ' - G'7 i J T I, A9' 7 - 66'7 J 099' - Zg33Z | u | G S IJ; 6ZLZ 9'i j Z' - 8ú S i j úE - iE 'J.;i E, iJJ 2gú' - I2' JJ 'i2 S ' ! T_ i t798Z 999'Z | w | S i 8'g - IZ5'7! 8w - 89'SBOZ ! 'a E2 I Z 6''! w I OI Tw SS6'Z w ELZ"S w 986'Z - 066'Z | w | 6'5 - s6's |i' i 9ú0'ú A 66'G - ú0'9 w e w - ' w 9'9 8'9 l i W i 8S0'; 69'9 - L'9 i IJ I 1T'E - úú1' ú $ i 90'L - G'l L | J i bSZ ú - L7Z'ú| J | Z7 L S7'L Ami | Tú' - ITú'ú | | ú0'8 - 80'8 AW | ú-ú' - 'ú J | 00'6 - Z0'6 O- i J| L'ú - 8'ú w 9L'6 - 9L'6 i w ú' - | A i 6'6 - 66'6 J" i vS' - 7'ú A | 01'11 - 7T'T. | I!9| I i iY'4 i iw0 0 990B09Z I nvaavú Les exemples qui suivent sont destinés à illustrer l'invention, sans en limiter la portée. EXEMPLE 1: Préparation d'une ferrizéosilite de rapport molaire Si2/Fe203 égal à 84. On prépare une solution contenant 0,376 g de chlorure ferrique hexahydraté, 1,185 g de bromure de tétrapropylammonium (TPABr) et 1,030 g de fluorure d'ammonium dans 100 g d'eau. On mélange cette solution à 3, 343 g de silice pulvérulente, obtenue par pyrohydrolyse du tétrachlorure de silicium et commercialisée par la société Degussa sous le nom "Aerosil", cette dernière contient 3 % en masse d'eau environ. Par ailleurs, la teneur pondérale en aluminium est inférieure à 0,O2 % . La composition molaire du mélange ramenée à une mole de silice est la suivante: 1 SiO2; 0,025 FeCl3 6H20; 0,08 TPA*r; 0,5 4HF; * 0 H2 0. Le melange (pH = 6) est chauffé pendant 15 jours à 17C0 C dans u. auoc ave renfermant un flacon de 120 cm en Fcl t-zraflucrcré. vire; le pH final est de 6. Le solide obtenu après fi'ltrati n et lavaúe à l'eau bidistillée pèse 3,62 g. La taille des cristaux de forme prisma:ique est de 60 x 36 micromètres. La perte de masse observée, acrès calcination de la zéolithe à 550 C sous un mé!ange de 20 % d'air dans 80 % d'azote pendant 9 heures, est de 14,2 %. L'échantillon calciné, placé dans un humidificateur (eau/NH4 1), reprend 5,8 % en pcids d'eau. L'analyse par diffraction des rayons X du produit calciné réhydraté montre qu'il s'agit d'une ferrizéolite caractérisée par le diagramme de diffraction du tableau I. L'analyse chimique de cette ferrizéolite donne une teneur en fer de 2,05 % et en élément fluor de 0,06 % en poids, et un rapport molaire Si02/Fe203, égal à 84. 2608D 68 EXEMPLE 2: Préparation d'une ferrizéosilite selon l'invention à partir d'un agent structurant autre que celui utilisé dans l'exemple I. Cet exemple illustre la possibilité d'utiliser comme agent structurant la tripropylamine à la place du bromure de tétra- propylammonium. La composition molaire du mélange réactionnel dans ce cas est la suivante: 1 SiO2 (Aerosil); 0,05 FeCl3; 1 tripropylamine; 1 HF; 50 H20. Fraction molaire engagée:6 %. La tripropylamine est préalablement salifiée par l'acide fluorhydrique. Par ailleurs, 0,072 g de cristaux d'une ferrizéolite préalablement synthétisée, sont également ajoutés à l'ensemble de la preparation Les conditions de chauffage en autoclave, et les valeurs de pH sont respectivement: durée: 4. Le solide obtenu après lavage et filtratin est traité au dithionite de sodium afin d'extraire toutes traces d'oxyde ou d'oxy-hydroxyde ferrique présentes dans ce cas pariculier. Les cristaux prismatiques ainsi obtenus ont une taiile voisine de 7,5 x 2 micromètres. L'analyse chimique donne des teneurs p-cnceraes en fer et en fluor de 1, 96 et de 0,2 %O respecveent..... Le diagranme de diffraction du produit calciné à 550 C dans les mêenes conodtior.s que celles de l'exemple 1 est conforme à celui du tableau I. Le rapport molaire SiO /Fe203 mesuré par analyse 21 2 3 chimique est égal à 78. EXEMPLE 3: Préparation d'une ferrizéosilite selon l'invention à partir d'une autre source d'ions fluorure que celle utilisée dans l'exemple 1. Dans cette préparation on utilise comme source d'agent fluorure, du fluorure de sodium à la place du fluorure d'ammonium, les sources de silice et de fer étant par ailleurs toujours les mêmes que dans l'exemple 1. La composition molaire du mélange ainsi employé est de: 1 SiOD: 0,025 Fe'li6H20; 0,5 NaF; 100 H20; 0,08 TPABr. On engage 5,5 % des proportions molaires. Le mélange réactionnel est porté, en autoclave, à une température de 170 C pendant 16 jours (le pH initial est égal à 6,1). Le solide ainsi obtenu est placé dans une cuve à ultra-sons afin de séparer les traces de gel résiduel des cristaux. Après sonification, lavage et filtration, on récupère 2,5 g de produit dont la composition chimique pondérale est la suivante: % Si = 38,5; % Fe = 1,92; % TPA = 10,9;, F = 0,3; %, Na = 0,03 (rapport molaire Si2/Fe203 = 80). Les cristaux prisma- tiques de cette ferrizéolite, sont maclés et ont une taille voisine de x 40 micromètres. Le produit calciné à 550 C dans les mêmes conditions que celles de l'exemple 1, présente un diagramme de diffraction des rayons X analogue à celui du tableau I. Après calcination la teneur en fluor est égaIe à 0,10 % en poids. Exe-ple 4: Préparation d'une ferrizéosilite suivant l'invention de rapport mclaire S-/ '2Al égal à 46. ' 2 23 On prépare un mélange ayant la composition molaire suivante: 1 Si02 (Aerosil); 0,05 FeCl3; 0,25 TPABr; 0,5 NH4F; 33 H20; en utilisant 8 %' des quantités molaires indiquées. Le mélange (pH = 6) est chauffé pendant 7 jours à 190oC dans le même type d'autoclave que celui de l'exemple précédent; le pH final est de 6. L'analyse chimique du solide obtenu après sonication (4 g) conduit à un rapport molaire SiO2/Fe203 égal à 46. La teneur en fluor est de 0,14 % en poids. Le diagramme de diffraction des rayons X du produit calciné à l'air à une température de 550 C pendant 9 heures sous air pur correspond à celui du tableau I. Les cristaux prismatiques, maclés, ont une taille moyenne de 100 x 50 micromètres. EXEMPLE 5: Préparation d'une ferrizéosilite suivant l'invention à partir d'une source de fer et de silice autre que celles utilisées dans l'exemple 1. Cet exemple illustre la possibilité de partir d'un gel ferrislicaté co.mme source de silicium et de fer. On prépare un gel de composition: 1 SiO2; 0,025 FeCl3 par addition, sous agitation, d'une solution de chlorure ferrique à une solution de silicate de sodium. Le pH final du mélange (6,5) est obtenu par asout d'une solution d'acide nitrique concentré. Afin d'éliminer toutes traces de sodium, l'hydrogel est échangé avec une solution concentrée de nitrate d'ammonium. Après plusieurs lavages, le gel est ens.sute séché à 80 C pendant 24 heures. L'analyse chimique de ce dernier conduit à un rapport molaire Si/Fe de 4ú1. Après homogénéisation de cette poudre, on réalise un miélange dont la composition molaire est la suivante: 1 Si; 0,023 Fe; 0,08 TPABr; 0,5 NH4F; 40 H20. On engage 10 % des quantités mclaires indiquées dans un autoclave analogue à ceux décrits dans les exemples précédents puis on chauffe l'ensemble à 170 C pendant 15 jours. Le solide ainsi obtenu (m = 4,9 g) est filtré et lavé à l'eau distillée. Après séchage et calcination à 550 C sous air pendant 3 heures, on obtient une ferrizéolite dont le diagramme de diffraction X est conforme au tableau I. La taille des cristaux est voisine de 30x1l micromètres. Le rapport molaire Si02/Fe203 déterminé par analyse chimique est égal à 80, et la teneur en fluor après calcination est d'environ 0,08 %/ en poids. EXEL'E 6: Préparation d'une ferrizéosilite de rapport molaire SiO2/Fe203 égal à 196 à partir d'un gel silicaté et conduisant à une répartition homogène du fer au sein des cristaux. Dans cet exemple on prépare également un gel ferrisilicaté avec comme source de silice, l'ester tétraéthylique de l'acide orthosilicique Si(OC2H5)4. cm de Si(OC2H)4, 0,3 g de FeCl 36H20 et 50 cm d'H20 2 54' 3 *2 2 sont portés à reflux pendant 3 heures. Après précipitation du gel ferrisilicaté, celui-ci est séché à 80 C pendant 2 jours, puis fir.ement broyé. L'analyse chimique de ce dernier conduit aux pcurcentages pondéraux suivants: % Si = 39; % Fe = 0,75. On réalise ensuite un mélange dont la composition molaire est la suivante: 1 Si; 0,01i Fe; 0,08 TPABr; 0,5 NH4F; 100 H20. La fraction molaire engagée est de 5 %. Le pH initial est de 6. L'ensemble placé dans un autoclave est porté à 170 C pendant 15 jours. Après réaction (pH final = 6,5, nous obtenons 3,52 g d'une ferrizéolite dont l'analyse chimique conduit à un rapport molaire SiCO/Fe-O- de 19E. L'analyse à la microsonde électronique sur des échantillcns préalablement polis, met en évidence une répartition homogène du fer au sein des cristaux de ferrizéosilite. La taille des cristaux ainsi obtenus est voisine de 30 x 20 micromètres. Le diagramme de diffraction des rayons X de cette ferrizéolite calcinée à l'air à 550 C pendant 9 heures, correspond à celui du tableau I. La teneur en fluor après calcination est égale à 0.03 % en poids. EXEMPLE 7: Préparation d'une ferrizéosilite selon l'invention de raprmoarSi/F rapport molaire SiO2/Fe203 égal à 155 à partir de sources de silice et de fer séparées, conduisant à une répartition inhomogène du fer au sein des cristaux. Les réactifs utilisés dans cet exemple sont les mêmes que ceux utilisés dans l'exemple 1. La composition molaire du mélange ainsi employé est de: lSiO2; 0,013FeC13, 6H20; 0,5NH4F; 100H20; 0,08TPAEr. pH initial = 6. On engage 5,5 % des proportions molaires. -.e ---pucs -,szz 3 a_3so 3p sr-.z-.,_ sU^o e. 3", P G '8ú-u1jT- ono ' ' = 9eujJ.,fz.^_52szsdV q? 3ST-A *l = aa.deau: sG^Tn s s3|:_zs uTc s f 3So mod uoToeg eI sp s@nbTsoaseeo ss 'g-,..,zz A T ms-d oT>-O- eScm T@ap asssT^ eI ucp ta 'sa^elzCre saz ia-zl asas.nnpa ui %umeansse anbiueo"3 uc%eTe,p e'%sús5 un,p 3gd--bg a.^.- 3un suep suep 9cnid sTiqOssusl 'ap sGPsa ICla77 Hd s1 0 S' S a' p _sa zn9 @JTom oT;oe 7 ' eOt! AZH50 iSHAI V'0 _Y_ Z ' ' H À (ITSosV)Y _SS i: %UeAnS su|ucT 2.z9. mueis s- aefAd "i_ À uc7sc sp sfa- saI +\-a aIqegp-Tscos Jar.u7-7 aF -su7 -e - 7g-' nsaTilu U3 va,,se.^.ll ap z-e7n7qS7ssod i e sn-z-:-. g G-f_3xa n u uc,auI.s | s7iTsc5z.Jd szs,p ZoTz _ edfgp: _ _,,ELiXp *sp-zf u3 x _- '3, eu -E-9 zsa ?---T u:nsusns eT uo-TeuToies sa:d 'Z nes--eS nz 7r. Dufsz__z osgc.':e J Tp U 6g -r ^uep_3d C:O5 e J7en e S9v-7?-EZ U77:^z7^ T ZXao a?X suofe sap ucjloeJjTp a?;_sl 3 'sa c _-n7.z-17s as sqoTS. eddoTs^ua aun,p %a C& a?.5-sj.^ Zsa _Cg-/- - aS-eTsO ^aj-dde.Ma, G5 %Up JTss ua -zsTJ z anzs ur,,z sgnZ7xuCo ^UOS xn, %s s s! '3 suTlTÉ%sJoJu7 senlsuséec'S s=Z SOu3p A u@ am ^s3n3 TuoJosasp aucsoJo7 eI e 9socd o - s a? 3=-,-^9, :I ap Z0EsS/EC:S s7ezi^ cdde_ un am %Tnpusiarue,I 'uop 9%TiTesc-zTa,z'ú usIqo 'o (9 = iLe-U73S HA) uoToepa sJdv *'s.O. I uEzd C:CLI ap @-neggd@%sun G g^,od %ssa %spgoggd alsx@,i a? 7n70 ar.b aeAeioone,p sdú% asu aT, suep 9oeId 'SUU cT^seg aw seuIg al Z 290809 Z aXC $n- D S ?T a d e-. '?aze_-d_-:- .-^eef..._-. n;'.';',- a^ez.sz-^n-e a.>' r-p a z-7Gz aun,- saTao e san:Roiee _uaaqsu@s lUCS sa-nh--gzceD sa3 'sp-_d ua, # 'q ap aa -G I'Z, apGOalDdsagD a-_z- g-u- sa=C' -8p o e=n D=a, eunOp,:nz 'uoi%72e0ap a.se GSs un. sncs la aueusdiúqgmT% r.p Z @uexsq-u np UoGcs-e,, sUessa sa- sp7.od ua 0 ' ap Z--i ua _-.aua^ aun 9a __ z 02 0aiZ C.S zcddlea *n j3, as,^Ga anti _,:^-eu=.zx, ep saiDanD 8 -b sutT;7GUg s$%m sa8L S-IE _z-5_ -'---D -^.-su %8 s@_eAeT 'soSUCZu rzp n.sr4 5---, ' *s_. E, s-x ap Gpa,; rzregfa^Lu: au-. le Ga-d _sa au-^ff*-f-_Z,'-SE Zw a-.n,, X-es-. ap 'aG ua az---s az g^-_'_E- E- -4:_^i!s;;E S.fua ÈuLz a;+ auU-_e_-Egauzgf sldu^axa,-sueg3r' a3u l sa ZgS--.^--z---s -,....cs > 3-H COl; i H^ S'O. JEVYú SY'O-1_3==3 À. o-: _e,- e-, _sa eayOmlc uDTl-scdCs eI %uzp --u2,9 un as:le,> u. ÀUoTeslTTessT ap a9_- e. a_7r-g -z lUSlt-__a saua= az %noe,I '0o00I e nasgju7 u.^efus% s-_- T s3s-;_u.^:s sap sn%3@gSa,p 9%TI.zqySScd et aJs.. ii aTfusxe ^+D0 _oCCI 2^ sar3-_9J-_- S-_r,^egf a sap ev UO2U@A.UT,I UeAT; nS a-L7rtscgzT=3 ap uc:_e2fgd: e --.T' ÀspTFcd *-a %/ ZúO' ei a-2 se *_Z^E-_Z,2D seade agu!ua^LponI$ ua nsus eq *,T neaqe rp 7nifoD puods@oo 's3tnaq 6 %uepusd OoCgg ev J7.e s.os eguIoleD __za-,zsi9_d @%ioG9zIgaSeI ap X suoXeg sap uoTs-ze2j7 sp a ue_7eig el 890809Z - iaS; zef- Gseud *u_alqueuceuco aed uoToe GI enszdLs-uaG;:cp _nz ura-_egm_ Tuezcs usm-;$sl a? esú!-e,,-__ - _ gp eal xns n6"' = p-u!f/3uar.c JTl aT C s 3p a ITouu4tG ap -eiT9 un --cs 'and Icuequup np --cs '. aTnZG uo!$cT^e el %UeATrns 'assied uo u0 'oC-V es s@ine3iq 91 -u-epuad a;cze,p queinoo sncs -GATZCe -la auToleo;sa Tnb 6 GTdmUxa,7 -uis 0cS aeedead aTIIzOZJaa; ap f 01 unezoiea un suep @oeId uo ' ue.-ATns a ZsG GITcneiedo apouM al 'Gluepuef sEGiuew aun,O sGulú2x u*a 3u-Tl-c np uou-eIúr;,I % 's@-qEeocpúq ua IoueLi.u -? UOTSsa.U._ en zuos Tnb suoT-zepE xrnp ap STA z STA 6 @idusx,i suep s-GZaqo 3Z-,tS -caz-iaEsel a? sanbIzúiqTeo sgTEdoEd ssI giTn?.e uS SZ -_ aui^.s :sz:o-cuuzir.p uIaAuDUUoZo'Dci-SAT, LUA 7T,scpzTJE.3 Sp icuuqGp np UOSJ@AUO n uo* TT%i :,l XqH;:GXX a z sa,s su STsC a el ap 'ss u-zr.e sue=p4 sancC ivF eu nc T a? *_-_e--a s__^ el ESTE-eA zuEsTe ua s-z;E z sT I s7EssP sas gz!cczz e u_ 7iiT-L-sTnoaE s cs aseqd ui suep s9:sp ^E_, _ S --ZTjG ap aC; a-u--r. 8Oe 'asudcoaaTIcs un -u-:zqc ucs:c _ - _uepzud ^3LI enu3z; sTq - -sss Za ( Ta-fx-vA 'r cXJ A zuupusd 'of n USreqosq, lesse 'seo xnap sa: s-e À anbTEpú.qc.nI GpToe,p sed.Z...e u o - 7s G n s:ssuoZ su@a7,iTp alnss z 'E GIduIxsa,i p sG!-Go anb suoi-ztpucoD ssju ssl suep Gss4gu s aun @sTmepa uo: sq E -:EssZ unTucwuoe,p ainionI; ap sed anoleu ucj b a -n D ua asTssuoo soua@GY;Tp asnes el * 9lduiaxI ap sGTIsO anb suc-i-Tuco sauiaw sl suep 9ssgquús aun GsTsIeguo: sTqTess * : suIATins StSSSS Sl GsTsIeG uo Gm T:scGz7s:G ap assu.ús el Enod asueL EodUT ^sa tsuuoT-oeai nai-Ta ali suep- nJr.ni Suc7,T acuasGsd uI Ernsa-ui 9lTn' suez uu musp e aaTUeUU sa 990g09l senb:uq>zS' So 1TS Grb-s-ej s u- - 1--' G-i - le-ap unc4- G- n- - ioddS j aznddns ep i_;j eT-.o. s _9ilz 3uuc uJl: _ ' _ e! a2 eiilsoazy.ae e- R.cf,-,ei;g e a- i _e- %ls r^. *21-^ (^:ii,i suncd suqo seinsgl sas eIcdei.uo UC _-- rTsI s S-_ iúOSil di a9 778 H! '7EgSI8 di suagfsna s a'. 9q sa- 'iiDúE _, -ueia e loAeq 9 sue sa gp sp'-.a._gue 2,I vp s-n^- a saI %UnA.ns (enb Tseq} ieUUO!%UeAUOO nTlT.u ua agefg-d g_ = S/iSn aoddea ap i-W ssno-ns ap aeqrIiogz aun za c9 OSa.u-. el-;3sg- e- ap a-.-,isogz!eS eI o8^e s@Jnqaeoopúq. ua ioueS3g -p i_-sa:.' c- ua snueqo seinsgg s@I s9%oT-dea 9%T9 ?tuo T-, nrelqe% 9 sue_ seanau1'9' 3o00so apa (iouqemiTnpuoTssA.^uc)seznaq Eút' ' 3o0úap @ u eA-:oDadsai quos suoGToeag xr.a s9i -cd GaTLI ed G UnIGSeiTeD Gap GsseW ied 3TqZUe Gp Gsse1) sSeGcl SlTeLds sesseGzAsa ar.bTsuTIeuoITZgIGDps;;.egf_3s9 úE 9I! C. eS 3.A e i i I i _ &ú] cugI_C I 5Z] -a: -.:-::c - o:- :i Ci I I ? IU ^ I i I CL -j -,.-z- C L j 65 _]SI5, 2:_, _ C IJ! ú I.EJ I '; g CM MIOISUSAMC03 1ii nvzigvl' T-:, |7 _ i ú9,O,OS.__2Z__..-; _ Z7j 9; 5J'JZ|CZI a-:ZT,'^4:: -4?, _ _ i f ] I i I I I 7___._ _-___:-_ 7'69!I69!c'69j8-88] s6u_9:x i i I i I ú-85!ú86I|6986jC * s xC I ?I _ I!6! a^-:---^^^- ^ : i [ E'96_ 6 9'6!0'6I u--e ': c.u _ 7 0 SZ| uc 'Z! LJ|2_-^X'_Se _D 2-l,,'Lj7, Lli8-zI,33^:E3 9 95 | 6 5S j Z ô |g S _-9 _-. f_ 7'66i9'6 9 '6 |ú'669'6 i I i N L 'Gl jG6 ' 1 1 | S'l |c l!+9ê-t t-.'::, : _ v -z : I I ='T* ' - '. - | -2 9E9 Sú'j 0'Z956 ' Cú! * - u-s-:: III nvHqEv.f sz 890809Z Gs-GC-uT a:ag GTnsLua e? au-mdcad a- U!e;gos,--e - ap sZA eS s!^ saJu!T eqdle aulumTep Sa-lliq ap S-TI xn-.p;u 9Ssc-.p zsa rnaqsút%d ap '3D 0ú-. ap enaus2ga un,p ns!ii' r. sGeDUd Zuos aTIiSCGZ!aa ap G 0o 21GO incd 'auadosd np uclizsia Zsa G--e ' G-Zioap a rlas p eunev ar auG ' s a --i ^Po D-- 7 7Z.Go e-, '--g-uagSga sc-e _sa -T ' ss ^;e-,-e_- sfas _.^cg r_-, e T^s aurn e sI-Rss se a p-ss 3, LGe:Ll G0 3 - ^- SS-,, J- y '.^eA-icr. *.a 2ov9t e}S8z' HCTHlI ap u--^--^s sun sue- _ -^-eA^ e. ua ucl^ecnijp ap %uu@%les- un 2 -_ - lr-s u.. 9_gu3 zsa %71-7scgzziaaaelae'sp-od ua^ ^l^p ^sa - --ie: sue@llzogp) Gg0Waz5 ev uoreuzoieose s---ua - n,'-3 Ur ^_p -a 78l ef9 sasC0S/ 0iS @apel-sLcffdea- Zucp - sfx3,-g. GD '_-.szaael laedap 3? n=--cud Gss-^-T^n u %eu ef _SoDS ? uoTieuoiseadie GpTIos GI suep -_3^us^ Jcnlj 31 3nb %@ sGuTsgIC sep uoiesSGgoB;-o *-a seoueuogsed ssr g01 %uauasgjd saeIcgzcagaS sl a-nb azuc_* us aTdfxa ^as su-e ÀuoTuOauTa,1%umTrs sz171cAzlej sep s@uT!jgIo,pUoT!%esTlG9o!!oua uoClLdiV: z T iZL:';Xif sIGaUUTueAuco Xn@-ITI sap suep ssGG9_igd i7X- n aangr-s ap aej ne sGLI--LcGz sap anb gi^i c,nb 9%iAT- ai s nre@ATu ne %uue% s@anal-Te sazu-euoagd sep _uo ucICZU@AuTT TuoGs segjedgd sezTIcazTaaje sel anb e^ucw _ii n-e3jqa el 890809Z % L't' % L6 F_ r: o/ l3 3 eú - ' t.,i >- 8 ' % 9 9 SZ:2 % 9'' C, % ?' ú'9 %S SiS % "''T T - C GGZ..s. _ _ q a s e'. _ _, S. _S.ET.fS-5nC 3 T2S o5r2o$a 'alca.u_8 suss,> e p s. aqu-:c'...;E- '_^c7%-_E_- S o. _7 _ 0: _ _::.UT.._.. 8._.5_7:_'To:DSJ g. _ _,= :98Z _c777: ',: 2'. 2:9 3oi'2, v: ' :. -; _:S5 _a981 o _9Z:. - S -C-3 - ^ DGS O7L:,'_- UC_ v :'úg SY -^._5.? _: - 6 _8 a__. ^- a_---_- - Z9L'O 58L'O E- TE. s-r - Z -. a IZ ncd sau.5 s3.b-:..;s,... ceaE sal a@uasGd 'slmao;sue.z ucu su. doid np uETze.9s snfe ';g.ras apinbTI zTnpoxd a-i ZZ. anod % 99:.e iZ [nod % pq Sp a sa auic.d Fnp ucn I0 csUsue ap xr,; a 'aso:eJdo Suo75ucn sa_ S'_E LZ 890809Z t n a Vf sras.^.iei xr.3p %ued9d ''3 afe^g aza-.sT$_- 3U sPlTOd ua % 8^'0 %s G sneq 6 uepusd T. srcs _r C u-:-eu.zs ss.dejonrITU3ZnsuGeS '-8 ap úOEa/Es a.,._.ffe'_ un e GITI-scgzTaUJU a;as 'S G-dsxs,i sutep X S.79T p spcUgu eT Uoiss GZTITsogziJJsJ aun aJedGdd uo 9deZg @sGxrTne sun sueZ AIH 9SU39- 5sa - a:zo a^-,zcs -Z ' _S. 2 s2naIU 7 a ssuos sTnd sGe-TI Sip nea,l L;..el 'agGr:: Zsa GUZ:-zaz SZ e. u G'aesaÀja: ap a.Gun a.- u- a:--._ ne Gfbuu-:pi uas-U - cuoop-ss unsuV 4-3%fec s.... g'g Hd ev ususiisussss 3s.úpzsssd -a 3_^acc9 'n= s 'z u- _ a, oau Tu sa.e ssJJse ap en e iu a? uc- _s aun su'_E, asafds-,z s7n- g;.^.e'gZT,,3 a-nsue ss suTos a- '_zT aesJs 1i Zze_-f s9 -e _ -a r, =.4 a sixsou uo-znTos aurp a_--, un SUEZ s9s_3Si-:Uzs -'Z = IY/TS Goddeapap d 'U;ai-^z -,: sSje --3_^: XU- 9:uzg G '4z g:z aun_edAd uT adeg czsun sU g- ap erfb:z-oez rt-.bo uT ss-iijsC7sJz.Aa ap snhi.fzi.|.e_ saneJ3e_ ua uz_ez-,ffy: z- 57,':;,Z5, À*sarb- T:e:e; D sas zucs;sd sa, _sz:--"e,p Oi aiJadassGzu sap rnlTiu rnpn.ss-or.nj;apGzuGsgdelanb s ssU-T$Io sap uoTC sT'ao C ioua ss^7e;ucs uct,.U^AU-,uozsS s;-s:TISOgzIUGjsal3nbu9axuca snuaszqos-s sa-, OCT COl -- ,' ú4Z %, 9 I'. Z % - 'i % ú'E '9 8 % 0'. V13 SE *890809Z D'O =spsd % ucspT u_cqes i' - C>: s._d % U?'Dua -S cs,'S e = s v7.-_s 7C68C = C.Sz9 - v--;-: - c _,e-as us 3_--,,, '-as C9 = -a*n-__E9 s- -'_^^ - : aaue.r-s s c ^.^--u^s.- S'iE^--A ^- U?*_C53i^''S *-a sSa;3 _uos g;a Y s--as.,-_ S7 a'ese; efi aa e dnoax;sa saes -, __ sUJduzO a-U9 criui2 ap uo:;DaJ$ el _a 'gssezcs s--d,-....sed çSa auz.:caz -,o 34dicwe az-.'.s) s;uer._-;sucD saDr_ a *i-._ES CT,-^ ap uoesTiTnI e sagI;uo s Trb saGeoo a? s3a sa, _a- -ueuweou a@ sarbTZúIemo ssG s etl G11Toej S-c '_-s^9z 3 ap spTod % F zuop uaIT.uoD g jras.&ezes G- '_,^g +,XS auela-w no XHH) aM;::o-z ap spzod ua, ;a ^uDcf e eIs ap spiod ua %.O0g p gnDT.suco;sa.ras.iTszez -r S u3 %O oE a 08 ap s^ATOzads suoTZcdzCd sa- su-p szls 73: ap Gr Xa;-;loZ ap cfuaeT!un;ua-_ucs g nrs.s.-io G- ôZ sGaPG sa- LosaCl GO 'uo.^eT.(MT ed ec3,,.laqfzuss-G g -afdngu jauGdsa -nad 5, Trb PT--^_fs azu;ss-,^ - u en2ZIE eus f agsu azoo -sa 7.s- se _arb c azuassa ua r.q.up =nu-_-2p e t (9, +) zuaSSa,, ap aueoc,p azTZuT ua U Te un s^ affe szua,.scgzcas ss5 anju-aucu s^eS-nsg sa C 0gz'I'_Zi un zoAe) a-- e uCa,z -ss-. T j 6'3| '9 s2-ds;u-7nE | 5'_5 | ú' es ' GlnoleD quoueuoeu a ezDo,n a_-zu_ | O'S ' sDIO % s su;ucd. Gdr 8'6 51| 'Li spTod o, (3 VoD -O ZHi Z= %ua3us j 9 S'v 61odG- I &T S I 'cF I'C spTod %u8oss u@u I'lL E'Lj % UC:SJSnuo3 T'CI iK '2S AZVúV V.iSASViV3|j : szueA7ns sal ucs snuazcqo SZ 1,nsg sa7 890809Z G no 'aTI:-Uae aun 'ao ap aO.xo j 'aue^-; a, spxO,T 'auz e. 'assgues ST '5DTT-S E. 'au!=nIfi Tef S $.zI ac. T su-p -e -2 lauTunlt>I.-J G- -s-TotIO so-ieu 9un,p %' u. tusuc^.:.ua ap e : spocd ua ueadnos ns.^':e$, 'g x-%s-s:$ sap u-ss r.n @usoou! no au aoo o giuc seu aur,p!ms sa _a..s a anb so ua ss:Tseies g e suoTesOpuaAaU S3p sun, Ucs ^_S c9 7 CO! C a C7 uCZA.ua aGzus s ^tudo s %uss Oz/ OtS ss5oui s.Joddui ssa anb a- u3 as:.s 2E z s a suoTED-TpuUS^a sap snbuco-anb -un,- u=ss a *_ - D "- aus s-sid. o ssa -cTsuGaui sun suc re ^u-c: OTsr.b as us -sas;zs_ 'z.^.a_..S.^ __^----. - %Sa %0 i'C uc_7-.^.-; a_-ua s5.COO _cT- ua nu- -U. sued a;ussagaJ X sus.{j sap uCTCen.7 anp ae_ --n u-. z ^^^ ^a ^ a-^-- ssj^s ^- ^ -- ^sa x uo,%ao J,:nn GU- I T 7. asnb::e2zl uc7.;o un no;sa uoc- un anuas-aOa > %s GG;zcad,-4uel= EOSx '3sS'a 4^X : stubAIns spqcfcSds srt:u7_7 aprG:7c; aT e : _ECgs c -giseso a;sDiTs igs; sadú r.p snbt;aqnuús 5u1:rTs:.nDs..... - SOIOIVDIfINM3A3 Iú 890809Z sa,._:ue_ si;qeo sap.r__ncj oueAncd.^s^cs aun -ss n.zz.s ^us=e,p agrnos el lanbeTsuep 9uoT.'T T e- s _Z3 'g Sú as r.-uc_ e-ú(eTa- ' -.-. zu2liú, leei^,sq suc-.es ss- 7 i-ef s-úsU.o sanbTU Jo suoTeo sap ITuino;;uZ ^cd 9son.os sun -sa -e^c;^.s uefu,p aozn^cs al 1anb@L suep g uOTsTpUASJ eI uAs 9PuC-d ú rc *'2'22C auna-@Gins a@n^egdua. aun e 9sodwoo -,paI auuoi-u uo 'o za 'uTie ?s-: u scduico un suuaTsqc uo,nb aso e, nbsnC ZoCEZ ucA.-ua e a- sn-^,f r. -: e =SZ OO - 9 _:,'C. Z -7'C Z--- sa^b- _ suse :usspsxeTncs sune suac- ns enz:7!T ss -p sssns sun c s 'sGeTap soos sun sutouis ns a'nEs.,p _ue.co 3 uc-,s_us s;Dr. bTueuc A suc7nipo sep a-puno; -ue-,altcf-uez._s_ 4 sz-.ics aun suTom r.e n^o/me gir.-^znT su^T sap;eaus ^-^ -q ne 'a--sa asnios sun swuow ne 'rea, TL apuafs _1UT!a ev naW-gxT Hdun mGXeIUUOT:*seGl GsUl2ja- 'ur.n _- uo.eC :ar.b as ua GagsTUGqOUUM' SG IGTeTunaUnl UC-ô3 auTILesTas nbTDLiTui s ai4:=TToGz aunl? uoT^-zeua,-ld Go p PZcd ( 9 *i s suoTz^uesizuGaia sap;-unl uoias a4Ti-ogz sun,p % COI UOJTAU@ e % 1'O UOTAuP 'q sq;:ycsz ax;ns aun nc/;sa 'sGzToDad sgsodco sse xn-p suz_: ne,p UCs:TUtoC 890809Z saC saeqo 3unp Gnb!Lú1:-eeo GD iercnbuaGO_a si,- s_ s3? picta ne 9nuas el ap uOTZeUToGUe,p 'sauT$GTo sap uM es-ag i-,D iouemuiaaI.ed aunio np uoaeiTp 'sa-_r._ec_. 64 ua Lcue uiG npuGpsaaxuooap sgpcid s3p Suei S'^$s2DS ap_,oddns no nasúol ie p a?a e I stTs -rTaa sap aunI uo.s snbtIq; uús aueosiao s-csGz a-_u,p uislq.I u^ -AuGp aGjnr. aurn eua cj-:,7 ^G ^ Ts"_ s_ -_ev 3Te,= np aGe$SneJDap G aO %gfa%T -;.e -O ra- v suep ^l e 9 suosGoUAXasap s sn^ia s,- uls - i'_ _a,_'f -ca.u.a a_^ua s-_f-zd 2z L-;s/-e-ss TeGagpucdJacddaGTs 0 G _ Suez A G0_ S3p a un,uolas aedaad aqTycaze- sp:eS- -p aZ un su-ou.e no,/;a % l'G aGu;u _o..AU^ s-_-:s 5e- 5 _a-Z ed aTGe a l gndos 'a-,3 S:acea 97 suem a7S7A?...A.Se= -uasouosu an ev suyeam nTpne aa--e^ua-df_ _,s >A^ Ss Te SArC? Sl uo TOfnbsi suep 6 e 9 suo:;.e_.UoAaoJsn sunI UA,s aO 2^ 0001Gl ' ' 8 - d S: ueATlns sarnaiA Op saITleAaauT sGI suep siadoo ss=iO S i s;odf ap sauaa; ua uoT;.scdoco aun osAB Da Hd un e afuein ^%paT aAEf S Uo Lanbal suep 9 e 9 suo0-opPuaAa. sap aun, cfras rS-Gccu- Z %a 0nTu0iomneIúdo0Jd!aJ '=niuoum.eúdcaduie suz-:7% $al SG Aef s-s vo C